(57)【要約】高光透過率を有する絶縁層を備え、密着強度や耐マイグレーション性に優れ、チップオンフィルム（以下、ＣＯＦと称す）に好適なフレキシブルプリント配線板を提供する。電解銅箔による導体層を積層された絶縁層を有し、当該導体層をエッチングして回路形成した際のエッチング領域における絶縁層の光透過率が５０％以上であるＣＯＦ用フレキシブルプリント配線板において、前記電解銅箔は、絶縁層に接着される接着面にニッケル−亜鉛合金による防錆処理層を備え、該接着面の表面粗度（Ｒｚ）は０．０５〜１．５μｍであるとともに入射角６０°における鏡面光沢度が２５０以上であるものとした。
2003096776.tif 000002
【特許請求の範囲】
【請求項１】
電解銅箔による導体層を積層された絶縁層を有し、当該導体層をエッチングして回路形成した際のエッチング領域における絶縁層の光透過率が５０％以上であるチップオンフレキ（以下、ＣＯＦと称す）用フレキシブルプリント配線板において、
前記電解銅箔は、絶縁層に接着される接着面にニッケル−亜鉛合金による防錆処理層を備え、
該接着面の表面粗度（Ｒｚ）は０．０５〜１．５μｍであるとともに入射角６０°における鏡面光沢度が２５０以上であることを特徴とするＣＯＦ用フレキシブルプリント配線板。
【請求項２】
ニッケル−亜鉛合金は、９９〜５０ｗｔ％ニッケルと、１〜５０ｗｔ％亜鉛とからなる請求の範囲第１項に記載のＣＯＦ用フレキシブルプリント配線板。
【請求項３】
防錆処理層は、ニッケル−亜鉛合金層上にクロメート層を形成したものであり、該防錆処理層表面にはアミノ官能性シランカップリング剤を吸着させたシランカップリング剤吸着層を形成したものである請求の範囲第１項１又は第２項に記載のＣＯＦ用フレキシブルプリント配線板用銅箔。
【請求項４】
電解銅箔の接着面は、光沢面である請求の範囲第１項〜第３項いずれかに記載のＣＯＦ用フレキシブルプリント配線板。
【発明の詳細な説明】
技術分野
本発明は、フレキシブルプリント配線板に関し、特に、チップオンフィルムタイプに好適なフレキシブルプリント配線板に関する。
背景技術
近年、電子機器産業の発展に伴い、ＩＣ、ＬＳＩなどの電子部品を実装するフレキシブルプリント配線板の要求が急激に増加している。そして、その電子機器自体のダウンサイジング化、即ち小型軽量化、高機能は著しく進展している。そのため、これら電子部品等を実装する方法として、ＴＡＢ（テープオートメイティッドボンディング）テープ、Ｔ−ＢＧＡ（ボールグリットアレイ）テープ、ＡＳＩＣ（アプリケーションスペシフィックインテクレーティドサーキット）テープ等のフレキシブルフィルムキャリアテープを用いた実装方式が採用されている。特に、パーソナルコンピュータ、携帯電話のような液晶表示ディスプレイを有する電子機器においては、高精細化、薄型化等の進展は凄まじく、従来では実現できないファインピッチ回路を形成したフレキシブルプリント配線板が要求されており、それにＩＣ等を実装する方法の確立が急務とされている。
上記のような電子機器のダウンサイジング化に対応するためには、狭小なスペースにＩＣ等の実装を可能とする技術が必要になるが、最近着目されている技術として、いわゆるチップオンフィルム（以下ＣＯＦと称す）と呼ばれる実装方式がある。このＣＯＦには、導体回路を形成する導電性材料である銅箔等（導体層）と、ポリイミドなどの絶縁材からなるフィルム（絶縁層）とを積層したものが用いられ、この積層フィルム（以下、フレキシブル積層板と称す）にエッチング処理を施して導体回路を形成してフレキシブルプリント配線板とし、これに直接ＩＣチップを搭載するという実装（ＣＯＦ）を行うのである。
このＣＯＦに用いられるフレキシブルプリント配線板は、従来のＴＡＢテープのようなデバイスホールがなく、フィルムが支持していない導体回路部分に相当するインナーリードが存在しない。つまり、導体回路（インナーリードであっても）は必ずフィルムが支持した状態になっているので、ＴＡＢテープのインナーリードに相応する導体回路のライン−スペースを更にファイン化することが可能となる。何故なら、フィルムの支持があるために導体回路をファインにしても、ボンディング時に要求される導体回路強度が確保できるからである。
ところで、このＣＯＦ用のフレキシブルプリント配線板にはデバイスホールがないことからＩＣ等の実装時における位置決めは、一方向から導体回路パターンに光を当て、反対側のフィルムの透過光を確認して、導体回路パターン形状を直接認識することにより行われている。この透過光による位置決め法は、従来から用いられているＴＡＢテープ用実装機械に適用できるため、ＣＯＦ専用チップボンダーのような高額な機器を用いる必要もなくなり、広く採用される傾向にある。このようなことから、ＣＯＦ用のフレキシブルプリント配線板については、位置決めパターンを正確に認識できる程度の光透過率を有することが要求されている。
このＣＯＦに用いられるフレキシブルプリント配線板としては、ポリイミド樹脂等のフィルム（絶縁層）表面にニッケルなどの金属シード層を形成し、その金属シード層に導体となる銅をメッキ等して形成する方法で得られる二層タイプのものが知られている。いわゆるダイレクトメタライズ法と呼ばれるこの方法で得られたフレキシブルプリント配線板は、ポリイミド樹脂などにより構成される絶縁層が比較的透明な状態で仕上がり光透過率も高いため、ＩＣ実装時の位置合わせは容易に行えるものの、形成した導体回路と絶縁層との密着性（ピール強度）が低いことやマイグレーションを起こしやすい傾向があることを指摘されている。
また、その他のフレキシブルプリント配線板としては、導体となる銅箔などの表面に絶縁層としてのポリイミド樹脂などを塗布するというキャスティング法や、導体回路形成をするための導体層として、銅箔をポリイミド樹脂等のフィルムへ貼り付ける、最も一般的なラミネート法により製造できることが知られている。このキャスティング法やラミネート法により得られたフレキシブルプリント配線板は、ダイレクトメタライズ法に比較すると絶縁層と導体層との密着性に優れ、耐マイグレーション性も良好である。しかしながら、導体層である銅箔をエッチング除去した部分の絶縁層は、銅箔の接着面のレプリカとなるため、光を散乱する傾向があり、ＩＣ実装時に透過光による位置決めが行えない場合があった。
そのため、キャスティング法やラミネート法によるフレキシブルプリント配線板をＣＯＦに用いる場合、導体回路形成のエッチング処理に加え、別途レーザー加工等を行うことでポリイミド樹脂等の絶縁層に位置決め用穴を設けて対応することが余儀なくされていたのが現状であった。
このような問題に対し、本出願人はＣＯＦ用途に好適な積層フィルム及びフィルムキャリアテープを提案している（例えば、特許文献１  特開２００３−２３０４６号公報参照）。この積層フィルムは、導体層と絶縁層が積層された構造となっており、この導体層をエッチングした領域の絶縁層の光透過率が５０％以上であることを特徴とする。そして、このような積層フィルムの導体層を形成する銅箔は、その接着面の表面粗さを０．１〜１．８μｍとすることで高光透過率の積層フィルムを実現するものとした。このような積層フィルム及びフィルムキャリアテープは、ＩＣ等の実装時における位置決めが良好に行えるものである。
しかしながら、接着面の表面粗度を小さくした銅箔を使用した場合、導体層と絶縁層との密着性、即ち導体回路のピール強度が低くなることは避けられず、絶縁層を構成する樹脂の種類や、銅箔の接着面における、表面粗度を含む表面処理法などを種々検討した上で、所望のピール強度を備える積層フィルムを製造する必要がある。また、銅箔の接着面における表面粗度を制御することにより、積層フィルムの光透過率はある程度のコントロールはできるものの、所定の光透過率を有し、且つ密着性も良好な積層フィルムと実現するために、電解銅箔の接着面を如何なるパラメータにより品質管理すればよいかについては、十分な知見がなく、早期の解明を要求されているのが現状である。
本発明は、以上のような事情のもとになされたもので、フレキシブルプリント配線板を構成する際の絶縁層の高光透過率を実現できるとともに、導体層と絶縁層との密着性、及び耐マイグレーション特性に優れるＣＯＦに好適なフレキシブルプリント配線板を提供せんとするものである。
発明の開示
上述したように、キャスティング法やラミネート法により絶縁層に導体層を設け、導体回路を形成するエッチングした場合、導体層である電解銅箔の除去された部分の絶縁層の表面形状は銅箔接着面のレプリカとなる。即ち、絶縁層に接着する銅箔表面が平滑であれば、そのレプリカであるフィルムの表面も平滑な状態になる。しかし、その反対に密着強度を低下させるという相反する作用も生じる。そこで、本発明者らは、電解銅箔の接着面の性状、即ち表面粗さとその防錆処理、及びフレキシブルプリント配線板を構成する絶縁層の光透過率並びにその密着強度について鋭意検討を行い、本発明を想到するに至った。
本発明は、電解銅箔による導体層を積層された絶縁層を有し、当該導体層をエッチングして回路形成した際のエッチング領域における絶縁層の光透過率が５０％以上であるＣＯＦ用フレキシブルプリント配線板において、前記電解銅箔は、絶縁層に接着される接着面にニッケル−亜鉛合金による防錆処理層を備え、該接着面の表面粗度（Ｒｚ）は０．０５〜１．５μｍであるとともに入射角６０°における鏡面光沢度が２５０以上であることを特徴とするものである。
電解銅箔の表面形状は、その表面粗度値を用いて規定することが殆どで、一般的に表面粗度値が小さいとその表面は平滑であり、大きいと粗い表面を示すものとして使用されている。確かに、表面粗度値は表面形状を示すパラメータとして重要であるが、あくまでも表面形状における凹凸状態を数値として捉え平均化して表現したものである。そのため、光の散乱に影響を与える表面形状を特定するには十分なものといえなかった。つまり、表面粗度の測定値は小さくても光透過率があまり高くない表面状態となる絶縁層が存在したのであった。そこで、本発明者らは銅箔の接着面に関し、その表面形状を特定するために鏡面光沢度を測定したところ、この接着面の鏡面光沢度とエッチング後の絶縁層における光透過率とに相関があることを見出したのである。
さらに、本発明のフレキシブルプリント配線板に用いられる電解銅箔のように非常に低粗度であっても、絶縁層との密着性に優れるものとするために、その表面処理、特に、防錆処理に関し種々検討したところ、電解銅箔の接着面にニッケル−亜鉛合金による防錆処理層を備えるものとしたのである。
本発明に係るフレキシブルプリント配線板は、導体層のエッチング処理後における絶縁層の光透過率が５０％以上であり、形成した導体回路と絶縁層との密着強度も実用上問題ないものとなる。そして、耐マイグレーションに優れ、非常にファインな導体形成が可能となる。
ＣＯＦ用のフレキシブルプリント配線板における光透過率に関しては、明確な基準が存在しているとは言えないが、従来からの経験より光源としては可視光、つまり波長４００〜８００ｎｍ程度の光を透過させることによって透過率を測定するのである。絶縁層、即ちフィルムの材質、種類によっては５００ｎｍ以下の波長を大きく吸収するものがあるため、一般的には、６００〜７００ｎｍの波長域の光源を用いるものである。この波長域は、いわゆるＣＣＤカメラ等で画像認識処理する際に用いられる光源であり、この波長域の光透過率か約５０％以上あれば位置決めを容易且つ確実に行えるものと考えられている。つまり、本発明に係るフレキシブルプリント配線板であれば、絶縁層の材質等にある程度の相違があっても、電解銅箔エッチング後の絶縁層の光透過率が６００〜７００ｎｍの波長域の光で５０％以上にすることが可能となり、ＩＣ実装時における位置決めが確実に行えるのである。
このように高光透過率を実現できるフレキシブルプリント配線板とする場合、電解銅箔の接着面を表面粗度Ｒｚ０．０５〜１．５μｍとするとともに鏡面光沢度（入射角６０°）で２５０以上であることが必要である。上述したように、表面粗度がある程度小さくても、実用的な光透過率を確保できない場合がある。そのため、現状の本発明者らの研究結果に基づけば、電解銅箔の接着面は、少なくとも表面粗度がＲｚで１．５μｍ以下であり、且つ入射角６０°における鏡面光沢度が２５０以上であることが結論として導かれたのである。表面粗度Ｒｚが、０．０５μｍ未満であっても本発明のフレキシブルプリント配線板を構成できるものであるが、Ｒｚ０．０５μｍ未満の極低粗度の電解銅箔を製造することの困難性を考慮し、この下限値を定めたものである。尚、この困難性とは、例えば、極低粗度の電解銅箔を製造するには、製造時に用いるドラム状回転陰極の表面を非常に平滑にするため、電解液中で陰極表面に析出した電解銅箔がその表面から容易に剥離し、その剥離した電解銅箔が陽極と接触して短絡するという製造技術上の問題が挙げられる。
また、本発明に係るフレキシブルプリント配線板の電解銅箔は、その接着面における入射角２０°の鏡面光沢度が１００以上であることが望ましい。入射角６０°の鏡面光沢度は、光沢度計の測定範囲として最も広く利用される値であるために採用した。さらに、本発明者らはＪＩＳ規格（ＪＩＳ  Ｚ  ８７４１）に従い様々な入射角に関して鏡面光沢度を検討したところ、高い鏡面光沢度（入射角６０°において鏡面光沢度７０以上）の場合に採用される入射角２０°で、電解銅箔の接着面を測定した結果、その鏡面光沢度が１００以上であるものが本発明の目的とする高光透過率が実現できると判断したのである。
さらに、本発明に係るフレキシブルプリント配線板の電解銅箔では、高光透過率を実現しつつ、密着性を備えるようにするため、電解銅箔の接着面表面に、コブ付け処理を行うことなくニッケル−亜鉛合金の防錆処理層を形成するものである。その場合のニッケル−亜鉛合金は、５０〜９９ｗｔ％ニッケルと、５０〜１ｗｔ％亜鉛との組成であることが好ましい。この防錆処理層は、電解銅箔自体の表面酸化を防止するとともに接着面と絶縁層との密着強度及び耐マイグレーション特性を向上させる役目を果たす。ＣＯＦ用のフレキシブルプリント配線板では、絶縁材としてポリイミド、ポリエステル、ポリアミド、ポリエーテルサルホン、液晶ポリマー等が用いられ、特に全芳香族ポリイミドが好適なものとされているが、ニッケル−亜鉛合金はこれら絶縁材との密着性向上に有効である。特に、ニッケルはポリイミド系の絶縁材に対する密着性を良好にする傾向がある。ニッケルが５０ｗｔ％未満であると、密着性の向上が確実に図れなくなり、９９ｗｔ％を越えると、エッチング処理を行った際にニッケルの残留が生じやすくなるからである。また、亜鉛が１％未満であると、フレキシブルプリント配線板の製造時（キャスティング法やラミネート法）に生じる熱履歴により、銅が絶縁層側に拡散する傾向となり、その結果密着強度を確保できなくなる。亜鉛が５０％を超えると、フレキシブルプリント配線板の製造時に用いられるＳｎめっき液に対する耐食性が低下し、導体回路の剥離減少が生じやすくなる傾向がある。
この本発明に係るフレキシブルプリント配線板の電解銅箔における防錆処理は、ニッケル−亜鉛合金の接着面付着量を２０〜１００ｍｇ／ｍ２にすることが実用的に望ましい。２０ｍｇ／ｍ２未満であると、密着強度を確保できなくなり、１００ｍｇ／ｍ２を超えると、導体回路形成のエッチング時にエッチング残を生じる傾向がある。そしてさらに、このニッケル−亜鉛合金防錆処理を行う場合、ニッケルと亜鉛との量比は４：１〜７：３の範囲であることが好ましい。ニッケル−亜鉛合金のニッケル比率が８０％を超えると、エッチング残が生じる傾向がある。また、亜鉛比率が３０％を超えると、密着強度が低下する傾向がある。
そして、防錆処理層は、ニッケル−亜鉛合金層上にクロメート層を形成したものであり、該防錆処理層表面にはアミノ官能性シランカップリング剤を吸着させたシランカップリング剤吸着層を形成することが望ましい。クロメート層とシランカップリング剤吸着層は、絶縁層との密着性をさらに向上させ、耐湿性や耐薬品性の向上を図ることができる。
このシランカップリング剤の種類には特に制限はなく、例えば、ビニルトリメトキシシラン、ビニルフェニルトリメトキシシラン、γ−メタクリロキシプロピルトリメトキシシラン、γ−グリシドキシプロピルトリメトキシシラン、４−グリシジルブチルトリメトキシシラン、イミダゾールシラン、トリアジンシラン、γ−メルカプトプロピルトリメトキシシランなどを用いることができる。また、本発明者等の研究によると、ポリイミド系の絶縁材に対しては、特にアミノ官能性シランが好適なものであることも確認している。例えば、γ−アミノプロピルトリエトキシシラン、Ｎ−β（アミノエチル）γ−アミノプロピルトリメトキシシラン、Ｎ−３−（４−（３−アミノプロポキシ）プトキシ）プロピル−３−アミノプロピルトリメトキシシランなどが挙げられる。
上記したように本発明に係るフレキシブルプリント配線板は、絶縁層としてポリイミド系樹脂が採用され易いが、このようなポリイミド系樹脂による絶縁層と電解銅箔との密着性はあまり良好ではなく、密着強度（ピール強度）を確保することが難しいとされている。特に、ポリイミド系樹脂からなるフィルム又は基材へ接着剤などを介さずに直接電解銅箔を接着する場合には、その密着性は非常に悪くなる。ところが、防錆処理層をニッケル−亜鉛合金により形成し、さらにアミノ官能性シランカップリング剤吸着層を形成しておくと、ポリイミド系樹脂からなる絶縁層との密着強度をある程度のレベルに維持できるようになるのである。
そして、キャスティング法のように電解銅箔表面に樹脂剤を塗布してポリイミド系樹脂による絶縁層を形成する場合にあっては、シランカップリング剤として上記したアミノ官能性シランを用いると、さらに相着強度を向上させることができる。このことについては、本発明者らは次のように推測している。代表的なポリイミドであるカプトンは、酸無水物とジアミンとの反応によりポリアミック酸を生成し、このポリアミック酸中のＮＨ基とＣＯＯＨ基のＯＨが脱水することによりイミド閉環がされ、ポリイミドとなる。ここで、本発明に係るフレキシブルプリント配線板において電解銅箔の接着面にアミノ官能性シランを備えている場合には、ポリアミック酸のＯＨとアミノ官能性シランの加水分解物の有するＨとが脱水反応をして化学結合をする結果、優れた密着強度を実現できるものではないかと考えられる。
以上説明したような本発明に係るフレキシブルプリント配線板においては、電解銅箔の光沢面をその接着面として用いることが好ましい。本発明者らの研究によると、表面粗度がＲｚ２μｍ弱の値を有する接着面であっても、絶縁層の光透過率が低くなることを確認している。本発明のフレキシブルプリント配線板は、電解銅箔を用いて形成するものであるが、この電解銅箔は、通常、ドラム状回転陰極を硫酸銅電解液に浸漬して、電解反応によりドラム状回転陰極の周面へ銅を電着させ、電着した銅を該周面から連続的に剥がし取って製造される。この電解銅箔では、電着初期時、つまり、ドラム状回転陰極の周面に電着を開始した側の面を光沢面と呼び、その反対となる電解終了面側を粗面と呼び区別をする。つまり、光沢面はドラム状回転陰極の電着表面の転写形状となる平滑な表面であり、粗面は凹凸を持つ「つや消し」表面となるものである。ＬＰ箔（ロープロファイル銅箔）といわれるものは粗面側の表面粗度値をかなり低い値になるようにコントロールした電解銅箔であるが、その粗面には光沢があまりないものが通常である。また、このようにして得られた電解銅箔では、いわゆるリジットのプリント配線板を構成するプリプレグなどとの密着強度を考慮して、プリプレグとの接着面となる粗面側にコブ付け処理とよばれる粗化処理が一般的に行われる。このような粗化処理を行うと、その表面の光沢度はさらに低い状態となり、当然、このような光沢度の低い表面を接着面とした場合、ほぼ確実に絶縁層の光透過率が悪くなる。
そこで、本発明者等は、本発明に係るフレキシブルプリント配線板に用いる電解銅箔の製造方法を検討した結果、次にような製造方法によることが望ましいことを見出した。本発明に係るフレキシブルプリント配線板に用いる電解銅箔の製造方法としては、ドラム状回転陰極周面表面を０．０５〜１．５μｍ（Ｒｚ）の表面粗度になるような研磨処理を行い、該ドラム状回転陰極を硫酸銅電解液に浸漬して、電解反応によりドラム状回転陰極の周面へ銅を電着させ、電着した銅を該周面から連続的に剥がし取って電解銅箔を形成し、該電解銅箔の光沢面側に上述した防錆処理層、シランカップリング剤吸着層を適宜形成するのである。
前述したように電解銅箔の光沢面はドラム状回転陰極の周面表面のレプリカとなるため、ドラム状回転陰極周面表面を表面粗度で０．０５〜１．５μｍ（Ｒｚ）に研磨仕上げを行うのである。このような研磨処理が施されたドラム状回転陰極より得られる電解銅箔の光沢面に、ニッケル−亜鉛合金層、クロメート層、シランカップリング剤吸着層を適宜形成することで、本発明のフレキシブルプリント配線板用銅箔を製造できる。この場合、ドラム状回転陰極表面の研磨処理は、その周面に沿う方向に研磨スジが入りやすいが、このような研磨スジをできるだけ発生させないように行うことが望ましい。研磨スジが目立ってくると周面表面の表面粗度値が０．０５〜１．５μｍ（Ｒｚ）となっていても、得られる電解銅箔の光沢面における鏡面光沢度が低くなる場合があるからである。つまり、得られた電解銅箔におけるドラムの周面に沿った長手方向（ＭＤ方向）と、ドラム幅方向（ＴＤ方向）では、鏡面光沢度の値が異なる傾向があることが認められたためである。
発明を実施するための最良の形態
以下、本発明の好適な実施形態について説明する。
第一実施形態：まず、この第一実施形態では、本発明のフレキシブルプリント配線板に用いる電解銅箔の製造から説明を行う。電解銅箔の製造は、従来から知られているドラム状回転陰極を用いた電解銅箔製造装置でその断面概略を図１に示した。電解銅箔製造装置１は、銅を電着させるチタン製のドラム状回転陰極２（直径３ｍ、幅１．３５ｍ）と、回転陰極２の周面形状に沿って対向配置した、ＤＳＡと呼ばれる不溶性陽極３とを備えている。この回転陰極２と陽極３とは、図示せぬ給電装置と接続されている。ドラム状回転陰極２はその容積のほぼ半分が電解液に浸漬するようにされ、陽極３は二分割で、その分割された陽極３間に、回転陰極２下方から電解液を供給するための電解液供給口４を有する電解液供給手段５が設けられている。この電解液供給口４から回転陰極２に向けて硫酸銅電解液を供給すると、図１の破線で示すように、電解液は回転陰極２周面形状に沿って上昇するように流動し、電解槽７にオーバーフローする。回転陰極２周面に電析した銅箔６は、回転陰極２から剥がされ、ガイドロール８を介して巻き取りロール９に巻き取られるようになったものである。電解銅箔の製造条件は、表１に示す通りである。
【表１】
2003096776.tif 000003
また、チタン製のドラム状回転陰極の周面は、ＰＶＡ（ポリビニールアセタール）製砥石を用いて研磨処理を行い、上記した電解銅箔製造装置に装着した後、酸化アルミニウムを砥粒とする２５００番のバフを用いてバフ研磨処理を施して、周面の表面粗度がＲｚ０．０５〜１．５μｍの範囲内になるように研磨仕上げをした。その後、表１の条件で電解銅箔の製造を行った。本実施形態に用いた電解銅箔は、ＶＬＰタイプ（ベリーロープロファイルタイプ、粗面側表面粗度Ｒｚ１．５〜５．０μｍ）と呼ばれるもので、厚み１２μｍとして製造した。
上記のようにして電解銅箔を３ロット準備し、その光沢面に対し防錆処理として、ニッケル−亜鉛合金メッキ処理、クロメート処理、シランカップリング剤処理の順で処理を行い、本実施形態のフレキシブルプリント配線板用の電解銅箔を製造した。その表面処理条件は表２に示す通りである。また、これらの処理はロール状となった電解銅箔を一方向から巻き出し、ガイドロールを介して順次各処理槽に案内されて各表面処理が施されるようになっており、最終的に乾燥処理を経てロール状に巻き取るようになっている、一般的に知られた表面処理機（図示省略）を用いて行った。
【表２】
2003096776.tif 000004
３ロットの電解銅箔に対し、その光沢面に表２の条件で表面処理を施し、３ロットのフレキシブルプリント配線板用電解銅箔を作成した（実施例１〜３）。また、比較のために、本出願人が既に超ファインパターン用途として提案しているバフ研磨処理銅箔を２ロット準備した（比較例１、２）。このバフ研磨処理銅箔とは、電解銅箔の粗面をバフにより物理研磨し、粗面側の凹凸を消滅させ、そのバフ研磨粗面にコブ付け処理、防錆処理（ニッケル−亜鉛メッキ、クロメート処理）、シランカップリング剤処理を行ったものである（詳細については、特開平９−１９５０９６号公報参照）。この比較例のバフ研磨処理銅箔は、超ファインパターン用途として開発されたもので、リジットのプリント配線板やＴＡＢテープなどの用途に好適な銅箔として使用されているものである。尚、この比較例に用いた電解銅箔は、上記した電解条件（但し、ドラム状回転陰極周面の表面粗度は異なる）で製造したＶＬＰタイプで、厚みはバフ研磨仕上がりで１５μｍになるようにしたものである。
実施例１〜３、比較例１、２に関して、その接着面側の表面粗度、防錆処理の各目付量を測定した結果について説明する。表面粗度は、ＪＩＳ  Ｂ  ０６０１に準拠して行い、十点平均粗さ（Ｒｚ）として算出した。また、防錆処理に関する目付量測定は、所定面積のサンプルを切り出し、サンプルの表面を溶解した溶液を作成して、その溶液をＩＣＰにより吸光度分析して溶液中のＮｉ、Ｚｎ等の濃度を求め、単位面積当たりの各目付量を算出したものである。表３に測定結果を示す。
【表３】
2003096776.tif 000005
ここで、各銅箔の接着面側の鏡面光沢度と、光透過率とを測定した結果について説明する。鏡面光沢度は、ハンディグロスメーターＰＧ−１Ｍ（日本電色工業（株）社製）により測定し、入射角６０°、２０°の際の値を採用した。また、光透過率は、市販のポリイミドワニス（新日本理化社製、リカコートＳＮ−２０）を各銅箔に塗布して加熱することにより、厚み４０μｍのポリイミドによる絶縁層を形成した積層フィルムを作成し、この積層フィルムに対してエッチングすることで部分的に銅箔を除去し、その除去部へ光源を当てて吸光光度計により測定した。測定波長は４００〜８００ｎｍとして、６００ｎｍの波長での光透過率を代表値とした。この結果を表３に示す。
鏡面光沢度は、電解銅箔製造時に生じるドラム状回転陰極の周方向に対応する方向（ＭＤ）と、ドラム状回転陰極の幅方向に対応する方向（ＴＤ）との２方向に分けて測定を行った。その結果、実施例１〜３の接着面では、非常に高い鏡面光沢度値を有することが確認でき、それに対応するように光透過率も５０％以上であることが判明した。一方、比較例の接着面では、コブ付け処理が施されている関係上鏡面光沢度は非常に小さな値であった。そして、光透過率についても５０％未満という結果となり、位置決めするために必要と考えられる光透過率が得られなかった。ここで、参考のために比較例１及び２の非接着面側の鏡面光沢度を測定した結果を表４に示す。
【表４】
2003096776.tif 000006
この表４で示す比較例１、２の非接着面とは電解銅箔の光沢面側に相当するが、比較例の電解銅箔の場合、電解銅箔製造時の回転陰極周面における表面粗度は１．５〜２．０μｍ程度であり、研磨スジが若干見受けられた。比較例の鏡面光沢度が非常に小さな値となった明確な理由は不明であるが、単に表面粗度値が小さいからといって鏡面光沢度が大きくなるとは限らないことが予想された。
次に、この第一実施形態に係るフレキシブルプリント配線板用電解銅箔の接着面の観察結果について説明する。図２には、実施例１の銅箔接着面をＳＥＭ観察した写真を示している。図２（ａ）が倍率１００、（ｂ）が倍率２０００である。これをみると判るように、接着面は非常に平滑な状態で、研磨スジも非常に小さいことが判った。
また、図３には、レーザー顕微鏡により、実施例１の銅箔接着面をスキャニングして、そのプロファイルを観察したものである。図３中、白線で示されたものが、銅箔のＴＤ方向にレーザーをスキャンして得られた接着面表面プロファイル（８００倍）である。これを見ると判るように、実施例１の接着面は、表面粗度値が小さい上、その凹凸状態も非常に小さく、均等的になっていることが確認された。
第二実施形態：この第二実施形態では、電解銅箔の種類及びその表面処理、特にコブ付け処理の有無による、その接着面の鏡面光沢度と光透過率について検討した結果を説明する。表５に各種電解銅箔とその鏡面光沢度及び光透過率について測定した結果を示す。
【表５】
2003096776.tif 000007
表５には、比較として使用したサンプルを比較例Ａ−１〜６として記載している。具体的には、比較例Ａ−１の通常箔とは、銅箔ＪＩＳ規格のグレードＩＩＩ該当する電解銅箔であり、その粗面は凹凸形状をしており、その凸部に微細銅粒のコブ付け処理を施したものである（厚み１８μｍ）。比較例Ａ−２の低粗度箔とは、第一実施形態で説明したＶＬＰタイプ（ベリーロープロファイルタイプ、粗面側表面粗度Ｒｚ１．５〜５．０μｍ）と呼ばれる電解銅箔である（厚み１２μｍ）。但し、ここでの低粗度箔は、チタン製のドラム状回転陰極の周面をＰＶＡ製砥石を用いて研磨処理を行い、上記した電解銅箔製造装置に装着後、酸化アルミニウムを砥粒とする１５００番のバフを用いてバフ研磨処理を施して、周面の表面粗度がＲｚ１．６〜１．８μｍの範囲内となるように研摩処理し、上記表１に記載の電解条件で製造されたものを使用している。この低粗度箔の粗面側にコブ付け処理をしたものが比較例Ａ−２、光沢面側にコブ付け処理をしたものが比較例Ａ−３、Ａ−４である。ここでＡ−１〜Ａ−３のコブ付け処理は、以下に示す焼けめっき後、かぶせめっきを行うという一般的な処理条件である。
１．焼けめっき処理条件
2003096776.tif 000008
２．かぶせめっき処理条件
2003096776.tif 000009
また、Ａ−４のコブ付け処理は、上記処理条件のうち、添加剤として砒素（Ａｓ）を焼けめっき液に１ｇ／Ｌ含有させたものを使用して焼けめっき処理（他のやけめっき処理条件は同じ）をした後、Ａ−１と同じ濃度のかぶせめっき液（他のかぶせめっき処理条件は同じ）を用いてかぶせめっきをおこなったものである。このＡ−４のコブ付け処理は、一般的なコブ付け処理条件で形成される銅粒（１〜２μｍ）よりもさらに微細な銅粒（０．１〜１μｍ）をコブとして電着されたものとなっている。
そして、比較例Ａ−５は、低粗度箔の光沢面にコブ付け処理することなく、防錆処理を施したものである。また、比較例Ａ−６は、いわゆるダイレクトメタライズ法によるもので、ポリイミドフィルム（東レ・デュポン株式会社、カプトンＥＮ、厚み３８μｍ、）の片面に、蒸着法によりＣｒ−Ｎｉ皮膜（７０Å）を形成して、その蒸着皮膜の上に銅メッキ処理を行うことで銅を導体層（８μｍ）として形成したものである。さらに、実施例Ａ−１は上記第一実施形態で使用した実施例３である。尚、比較例Ａ−１〜５の防錆処理は、表３に示した実施例Ａ−１と同じ処理をしている。光透過率は、比較例Ａ−１〜５、実施例Ａ−１については、第一実施形態と同様に市販のポリイミドワニス（新日本理化社製リカコートＳＮ−２０）を各銅箔に塗布して加熱することにより、厚み４０μｍのポリイミド層を形成した積層フィルムを作成して測定を行った。表面粗度、光透過率の測定については上記第一実施形態と同様であるため、省略する。
表５を見ると判るように、接着面にコブ付け処理を施したものについては、表面粗度値は大きく、鏡面光沢度値（入射角６０°）が小さくなり、当然に、光透過率も非常に低いものとなっている。また、接着面としてコブ付け処理を施していない光沢面を使用する場合であっても、その表面粗度値が１．６μｍになると、入射角６０°の鏡面光沢度値もあまり大きくなく、結果として光透過率も実用上満足できるレベルとは言えなかった。一方、ダイレクトメタライズ法の比較例Ａ−６の場合、蒸着膜に銅メッキ処理をしたものなので、当然に光透過率は高い結果であった。そして、実施例Ａ−１の場合については、表面粗度は０．８μｍと小さく且つ鏡面光沢度（入射角６０°）が３００以上あり、それに対応して光透過率が高いものとなることが判明した。
第三実施形態：最後に、電解銅箔の接着面における防錆処理に関し、フレキシブルプリント配線板を構成した際の密着性及び耐マイグレーション特性を調査した結果について説明する。
この第三実施形態の密着特性調査は、上記第一実施形態の実施例３と同じ電解銅箔を用いて、表６に示す各防錆処理を施したものを準備して行った。
【表６】
2003096776.tif 000010
表６に示すように、実施例３の電解銅箔に対し、各種の防錆処理を施し、電解クロメート処理（クロム酸１．０ｇ／Ｌ溶液使用）後、表６中ａ〜ｅの５種類のシランカップリング剤処理をそれぞれ行った。防錆処理の各条件は次の通りである。
・比較例Ｂ−１〜５の防錆処理条件（以下の順序にて処理）
１．亜鉛（Ｚｎ）防錆処理
2003096776.tif 000011
２．水洗処理
３．電解クロメート処理
2003096776.tif 000012
４．水洗処理
５．シランカップリング剤処理
2003096776.tif 000013
このＳｎ防錆処理後上記Ｂ−１〜５のＮｏ．２以降の処理を行った。
・比較例Ｂ−８，９の防錆処理条件
ニッケル（Ｎｉ）防錆処理
2003096776.tif 000014
このＮｉ防錆処理後上記Ｂ−１〜５のＮｏ．２以降の処理を行った。
・比較例Ｂ−１０，１１の防錆処理条件
コバルト（Ｃｏ）防錆処理
2003096776.tif 000015
このＣｏ防錆処理後上記Ｂ−１〜５のＮｏ．２以降の処理を行った。
・比較例Ｂ−１３，１４の防錆処理条件
2003096776.tif 000016
このＺｎ−Ｎｉ−Ｃｏ３元系防錆処理後上記Ｂ−１〜５のＮｏ．２以降の処理を行った。
比較例Ｂ−１２、実施例Ｂ−１の防錆処理条件は上記第一実施形態の表２と同様である。また、シランカップリング処理はａ〜ｅの各種シランカップリング剤（５ｇ／Ｌ）溶液を作成して行った。尚、表６の表面処理を施した電解銅箔のすべてについて、その接着面の表面粗度はＲｚで０．８μｍである。
密着性の評価は、上述したような表面処理を施した後、各電解銅箔に市販のポリイミドワニス（新日本理化社製リカコートＳＮ−２０）を塗布して加熱することにより、厚み４０μｍのポリイミド層（絶縁層）を形成した積層フィルムを作成し、各ピール強度の測定により行った。ピール強度の測定は、ＪＩＳ−Ｃ−６４８１に準拠したもので、常態と、１５０℃で５０時間の熱処理を行った熱後に関して行った。また、ブラックニング評価として、エープロセス建浴液（メルテックス株式会社製）を用いて導体層をアルカリエッチングした際に、エッチングの絶縁層の表面状態を観察することにより行った。また、光透過率については上記した方法と同様なため説明を省略する。
表６に示すように、本実施例Ｂ−１ではピール強度値が非常に高く、実用上問題ないことが判る。また、防錆処理として、Ｚｎ、Ｓｎ、Ｎｉ、Ｃｏを単独で処理した場合及び、及びＺｎ−Ｎｉ−Ｃｏの３元系の防錆処理をした場合は、シランカップリング剤が同じであっても、Ｚｎ−Ｎｉの２元系の防防錆処理よりも低いピール強度を示すことが判明した。さらに、シランカップリング剤ｃのアミノ官能性シランは、他のシランカップリング剤（ａ、ｂ、ｄ、ｅ）に比べ、ピール強度を高くする傾向が確認された。このアミノ官能性シランが他のものよりも、ピール強度を高くする理由は、各シランカップリング剤の構造式を考慮すると、各構造式におけるシラン鎖の嵩高さ等が関係しているのでないかと推測される。
産業上の利用可能性
以上説明したように、本発明のフレキシブルプリント配線板によると、そのフレキシブルプリント配線板を構成する絶縁層の光透過率が５０％以上となるので、ＩＣ実装時の位置合わせが精確に行うことが可能となり、導体層と絶縁層との密着性が良好であるばかりでなくて、耐マイグレーション特性も非常に優れたものとなる。さらに、導体層を形成する電解銅箔にコブ付け処理がされていないため、ファインピッチのＣＯＦ用のフレキシブルプリント配線板を容易に形成することも可能となる。
【図面の簡単な説明】
図１は、金属箔電解製造装置の部分拡大斜視図である。
図２は、実施例１の銅箔接着面のＳＥＭ観察写真である。
図３は、実施例１の銅箔接着面のレーザー顕微鏡の観察結果を示す写真である。
【図１】
2003096776.tif 000017
【図２】
2003096776.tif 000018
【図３】
2003096776.tif 000019
【国際調査報告】
2003096776.tif 000020
2003096776.tif 000021
2003096776.tif 000022
2003096776.tif 000023